(57)【特許請求の範囲】
【請求項１】
金属箔により構成されるリード導体に、該リード導体の両面から樹脂フィルムが貼られたリード部材であって、
前記樹脂フィルムの幅は、前記リード導体の幅よりも広く、前記リード導体の幅方向の両端から幅方向に突出し、該幅方向に突出した領域で、前記リード導体の両面から貼られた前記樹脂フィルム同士が貼り合わされ、前記樹脂フィルムの長さは、前記リード導体の長さよりも短く、前記リード導体の長さ方向の両端部には、前記樹脂フィルムが貼り合されてなく、
前記樹脂フィルムは、２層以上の積層構成を有し、前記リード導体に接する層は、前記樹脂フィルムの樹脂成分１００質量部に対して、０．１質量部以上の酸化亜鉛が添加されており、
該酸化亜鉛のＤ５０（メジアン径）が、１０μｍ以上〜３０μｍ以下である、リード部材。
【請求項２】
請求項１に記載のリード部材が電極に接続され、該電極と電解液が封入体に封入され、前記リード部材が前記封入体に密封封止され、前記リード部材の一部が前記封入体の外に出ている蓄電デバイス。
【発明の詳細な説明】
【技術分野】
【０００１】
本発明は、電池やキャパシタ等の蓄電デバイスに用いられるリード部材及びそのリード部材を有する蓄電デバイスに関するものである。
【背景技術】
【０００２】
リチウムイオン電池などの非水電解質電池には、多層フィルムからなる封入体に、正極板、負極板及び非水電解質（電解液）を封入し、正極板、負極板に接続したリード部材（絶縁リード）が上記封入体内から外部に露出するように密封封止した構造のものがある。非水電解質としてはＬｉＰＦ６、ＬｉＢＦ４などのフッ素を含有するリチウム塩をプロピレンカーボネート、エチレンカーボネート、ジメチルカーボネート、エチルメチルカーボネートなどの非水有機溶媒に溶解した電解液が使用されている。
【０００３】
封入容器としては、電解液やガスの透過、外部からの水分の浸入を防止する必要性から、通常、アルミニウム箔などの金属層を樹脂で被覆したラミネートフィルムを熱融着することにより袋状とした封入容器を使用している。
封入容器の一端を開口部とし、正極板及び負極板の一端が接続されたリード部材を封入容器の内部から開口部を通じて外部へ延びるように配置して、開口部をヒートシール（熱融着）することで、封入容器とリード部材とを接着して開口部を封止する。この最後に熱融着される部分をシール部と呼ぶ。シール部には封入容器の金属層と、リード部材の金属層（リード導体）との短絡を発生させることなく、シール性（密封性）を維持できることが求められる。
【０００４】
特許文献１には、金属層を有する封入容器と、その封入容器の内部から外部に延びるリード導体とを有し、封入容器とリード導体とがシール部で熱融着されてなる電気部品であって、シール部の少なくとも一部において、金属層とリード導体との間であってリード導体と接する部分に、縮合リン酸アルミニウムを含有する熱融着層を有するものが開示されている。この構成により、水分との反応により生じたフッ化水素酸によりリード導体が腐食され、シール部でリード導体金属と熱融着層とが剥れることが抑制され、非水電解質電池の耐久性が向上するとされている。
【先行技術文献】
【特許文献】
【０００５】
【特許文献１】特開２０１２−１８６００７号公報
【発明の概要】
【発明が解決しようとする課題】
【０００６】
本発明の目的は、電解液中にあってもリード部材のリード導体と樹脂フィルムとの剥離を防止し、高いシール性を付与したリード部材、およびそのリード部材を有する蓄電デバイスを提供することにある。
【課題を解決するための手段】
【０００７】
本発明によるリード部材は、金属箔により構成されるリード導体に、該リード導体の両面から樹脂フィルムが貼られたリード部材であって、前記樹脂フィルムの幅は、前記リード導体の幅よりも広く、前記リード導体の幅方向の両端から幅方向に突出し、該幅方向に突出した領域で、前記リード導体の両面から貼られた前記樹脂フィルム同士が貼り合わされ、前記樹脂フィルムの長さは、前記リード導体の長さよりも短く、前記リード導体の長さ方向の両端部には、前記樹脂フィルムが貼り合されてなく、前記樹脂フィルムは、２層以上の積層構成を有し、前記リード導体に接する層は、前記樹脂フィルムの樹脂成分１００質量部に対して、０．１質量部以上の酸化亜鉛が添加されており、該酸化亜鉛のＤ５０（メジアン径）が１０μｍ以上〜３０μｍ以下である、リード部材である。
【０００８】
本発明における蓄電デバイスは、上記のリード部材が電極に接続され、該電極と電解液が封入体に封入され、前記リード部材が前記封入体に密封封止され、前記リード部材の一部が前記封入体の外に出ている蓄電デバイスである。
【発明の効果】
【０００９】
本発明によれば、シール部の耐電解液性を向上させ、電解液中にあってもリード部材のリード導体と樹脂フィルムとの剥離を防止し、高いシール性を付与したリード部材およびそのリード部材を有する蓄電デバイスを提供することができる。
【図面の簡単な説明】
【００１０】
【図１】本発明によるリード部材および蓄電デバイスの構成例を示す図である。
【図２】リード部材の取り出し状態を説明する図である。
【図３】非水電解質電池のリード部材の構成をより具体的に示す図である。
【図４】リード部材の電解液への浸漬日数に応じた剥離強度の保持率を示す図である。
【発明を実施するための形態】
【００１１】
最初に本発明の実施態様を列記して説明する。
（１）本願のリード部材に係る発明は、金属箔により構成されるリード導体に、該リード導体の両面から樹脂フィルムが貼られたリード部材であって、前記樹脂フィルムの幅は、前記リード導体の幅よりも広く、前記リード導体の幅方向の両端から幅方向に突出し、該幅方向に突出した領域で、前記リード導体の両面から貼られた前記樹脂フィルム同士が貼り合わされ、前記樹脂フィルムの長さは、前記リード導体の長さよりも短く、前記リード導体の長さ方向の両端部には、前記樹脂フィルムが貼り合されてなく、前記樹脂フィルムは、２層以上の積層構成を有し、前記リード導体に接する層は、前記樹脂フィルムの樹脂成分１００質量部に対して、０．１質量部以上の酸化亜鉛が添加されており、該酸化亜鉛のＤ５０（メジアン径）が１０μｍ以上〜３０μｍ以下である、リード部材である。電解液中にあってもリード部材のリード導体と樹脂フィルムとの剥離を防止し、高いシール性を付与したリード部材である。
【００１４】
（２）本発明の蓄電デバイスに係る発明は、上記のリード部材が電極に接続され、該電極と電解液が封入体に封入され、前記リード部材が前記封入体に密封封止され、前記リード部材の一部が前記封入体の外に出ている蓄電デバイスである。電解液中にあるリード部材のリード導体と樹脂フィルムとの剥離を防止し、高いシール性を有する蓄電デバイスである。
【００１５】
（本願発明の実施形態の詳細）
図１は、本発明によるリード部材および蓄電デバイスの構成例を示す図で、図１（Ａ）は、蓄電デバイスの一例である非水電解質電池の組み立てを説明する図、図１（Ｂ）は非水電解質電池の斜視外観を示す図であり、図２は、リード部材の取り出し状態を説明する図である。図中、１は封入体、２は積層電極群、３，４はリード部材、５，６はリード導体、７は樹脂フィルム（絶縁フィルム）、８はシール部、１０は非水電解質電池である。
【００１６】
蓄電デバイスは、リチウムイオン電池などの非水電解質電池、電気二重層コンデンサ（ＥＤＬＣ）やリチウムイオンキャパシタなどのキャパシタなどを含む。
非水電解質電池１０は、正極板及び負極板がセパレータを介して複数積層された積層電極群２を有し、積層電極群２と電解液が封入体１に収納されている。封入体１の内部では、リード部材３の一端側が正極板に接続され、リード部材４の一端側が負極板に接続される。そしてリード部材３，４の他端側は、密封封止された状態でシール部８から外部に取り出されている。
【００１７】
封入体１は、非水電解質電池１０の外装ケースをなし、金属箔層の両面に樹脂フィルム（内層フィルム、外層フィルム）を貼り合わせた多層フィルムで形成されている。シール部８は、多層フィルムの周縁部に位置し、熱融着により密封される。
リード部材３，４のそれぞれには、封入体１からの取り出し部分に樹脂フィルム７が貼り付けられる。樹脂フィルム７は、封入体１の内側の内層フィルムに融着してシール性の低下を防止すると共に、封入体１の金属箔層とリード部材３，４との電気的な短絡を防止する機能を有している。
【００１８】
図３は、非水電解質電池のリード部材の構成をより具体的に示す図で、図３（Ａ）は、リード部材の平面図、図３（Ｂ）は、リード部材を取り付けた非水電解質電池の要部断面図である。
リード部材３，４は、帯状のリード導体５，６を有している。リード導体５，６は、厚さが例えば０.０５ｍｍ〜１．０ｍｍ程度の薄い導体箔を、導体幅ｄが例えば１〜１００ｍｍ程度で、長さｌが１０〜６０ｍｍの長方形にカットして形成されている。
【００１９】
リード導体５，６は、例えば、アルミニウム、ニッケル、またはニッケルめっき銅、あるいはニッケルクラッド銅などで形成される。なお、リチウムイオン電池やリチウムイオンキャパシタでは、正極側のリード導体にはアルミニウムが使用され、負極側のリード導体にはニッケルやニッケルめっきを施した銅などが使用される。電気二重層コンデンサでは、正極側及び負極側のリード導体にもアルミニウムが使用される。
【００２０】
リード部材３，４は、リード導体５，６の長さ方向の中間部分を覆う樹脂フィルム７を有している。この樹脂フィルム７には、その長さＬがリード導体５，６の長さｌよりも短いものが用いられ、樹脂フィルム７の幅Ｄが導体幅ｄより広いものが用いられる。樹脂フィルム７の長さＬは、例えば２〜１０ｍｍであり、その幅Ｄは例えば３〜１１０ｍｍとされる。
【００２１】
樹脂フィルム７は、リード導体５，６の幅方向に突出するようにリード導体５、６の両面側に設置され、突出した樹脂フィルム７同士が貼り合わされる。また、樹脂フィルム７は、リード部材３，４の長さ方向両端部を除く領域に貼られ、このときリード部材３，４の両端で、それぞれ長さ方向に例えば５ｍｍ以上のリード導体５，６が露出する。
【００２２】
樹脂フィルム７のベース樹脂としては、ヒートシール時の熱によって溶融して、封入体１とリード導体５，６とが接着可能な樹脂を用いる。この樹脂フィルム７のベース樹脂としては、例えば、ポリオレフィン系樹脂、酸変性スチレン系エラストマーなどが使用できる。ポリオレフィン系樹脂としては、ポリエチレン、ポリプロピレン、アイオノマー樹脂、酸変性ポリオレフィンなどが例示される。特にマレイン酸、アクリル酸、メタクリル酸、無水マレイン酸等で変性されて接着性の官能基を持つ酸変性ポリオレフィンが好ましい。なかでもマレイン酸変性ポリプロピレン樹脂はリード導体の金属との接着性があり、シール性にすぐれているため、本実施形態では、マレイン酸変性ポリプロピレンを好適に使用することができる。これにより、リード部材３，４のリード導体５，６と、封入体１の内層フィルム１ａとの熱融着性および密封性を確保する。
【００２３】
本発明に係る実施形態では、樹脂フィルム７は、リード導体５，６に熱融着するベース樹脂の内部に、酸化亜鉛からなる粒子２０を添加して分散させ、フィルム状に成形したものである。特に、樹脂フィルム７がリード導体５、６に接する界面部分は、少なくとも樹脂フィルム７のベース樹脂となる樹脂成分に酸化亜鉛が添加された状態とする。この場合、樹脂フィルム７を２層以上の多層構成としてもよく、この場合に、樹脂フィルムの多層構成のうち、リード導体５、６に接する層を少なくとも酸化亜鉛を添加した層とする。これにより樹脂フィルムを多層構成にすることができ、多層構成にした場合でもリード部材に接する層に酸化亜鉛を添加することで、リード部材のリード導体と樹脂フィルムとの剥離を防止し、高いシール性を付与したリード部材を提供することができる。
【００２４】
酸化亜鉛の平均粒子径は、特に限定しないが、０．１μｍ〜５０μｍの範囲とすることが、粒子の分散性と透明性との点から好ましく、０．１μｍ〜３０μｍの範囲とすることがより好ましい。またこのときに、さらなる透明性とハンドリング性からＤ５０（メジアン径）を１０μｍ以上〜３０μｍ以下とすることが好ましい。
また樹脂フィルム７のベース樹脂となる樹脂成分に対する酸化亜鉛の添加量は、樹脂成分１００質量部に対しして０．１質量部以上とする。さらに均一分散の安定性を考慮して、酸化亜鉛の添加量は、樹脂成分１００質量部に対して０．５質量部以上とすることが好ましく、上限としては成形性と導体接触性とを考慮し、３０質量部以下とすることが好ましい。
【００２５】
また、ベース樹脂となる樹脂材料に酸化亜鉛を添加する方法としては、バッチ式（一定量のバッチごとに酸化亜鉛をベース樹脂に添加して混合する）、あるいは連続式（連続的に樹脂成分に酸化亜鉛を添加しながら、一定量の酸化亜鉛をベース樹脂に添加して混合をする）のいずれであってもよい。
樹脂成分に対する酸化亜鉛の分散度合いについては、例えば酸化亜鉛を樹脂成分に１．０質量部添加して５０μｍ厚さのフィルムを成形したときに、目視にて透明であると判断することができ、酸化亜鉛の凝集粒子が見られない状態とすることが好ましいが、凝集粒子が有ったとしても耐電解液性向上効果は発現させることができる。樹脂フィルム７には、上記のベース樹脂となる樹脂成分と、酸化亜鉛の他、必要に応じて、難燃剤、紫外線吸収剤、光安定剤、熱安定剤、滑剤、着色剤等の各種添加剤を混合することが可能である。  
【００２６】
ベース樹脂となる樹脂成分に酸化亜鉛を添加し、さらに所望の添加剤を配合した組成物を、オープンロール、加圧ニーダー、単軸混合機、２軸混合機などの既知の混合装置を用いて混合した後、押出成形などによって樹脂フィルム７を作製する。樹脂フィルム７の厚みはリード導体５，６の厚みに依存するが、通常、３０μｍ〜２００μｍが好ましい。
【００２７】
封入体１は、例えば、内層フィルム１ａ、金属箔層１ｂ、および外層フィルム１ｃによる少なくとも３層の多層フィルムで形成されている。
内層フィルム１ａには、例えば、ポリオレフィン樹脂（例：無水マレイン酸変性低密度ポリエチレンまたはポリプロピレン）等が用いられ、電解液で溶解されない材料が選択されている。金属箔層１ｂは、例えば、アルミニウム、銅、ステンレス等の薄い金属箔が用いられ、電解液に対する密封性が高められている。外層フィルム１ｃは、例えば、ポリエチレンテレフタレート（ＰＥＴ）、６，６−ナイロン、６−ナイロンなどのポリアミド樹脂や、ポリエステル樹脂、ポリイミド樹脂等が用いられ、金属箔層１ｂを保護している。
【００２８】
樹脂フィルム７は、予め熱融着によりリード導体５，６に密着させて一体化してリード部材３、４を形成し、リード導体５，６と樹脂フィルム７との界面における良好な密封封止を形成しておく。そして、リード導体５，６に樹脂フィルム７を貼り合せたリード部材３，４と、封入体１とを熱融着させることで、リード部材３，４を挿通させた状態で封入体１を密封封止する。
【００２９】
リード導体５，６に樹脂フィルム７を両面から貼り合してなるリード部材３，４において、リード導体５、６と樹脂フィルム７とが接する部分で、樹脂フィルム７の樹脂成分に対して酸化亜鉛を添加することにより、電解液に浸漬された状態であってもリード導体５，６と樹脂フィルム７との間の剥離を防止し、高いシール性を付与したリード部材を得ることができ。この場合、リード導体５，６の表面処理（例えばクロメート処理）することにより極性基を形成させて接着性を向上させる処理を行う必要なく、樹脂フィルム７と金属製のリード導体５、６と接着性を向上させることができる。電解液中であっても、リード導体５，６と樹脂フィルム７とが剥離しないようにすること（耐電解質液性）が向上する。具体的には、水分との反応により生じたフッ化水素酸により、リード導体が腐食されることがなく、シール部でリード導体５，６と樹脂フィルム７とが剥がれることが抑制され、非水電解質電池の耐久性が向上する。
【００３０】
尚、以上の説明は、リチウムイオン電池に代表される非水電解質電池を例に説明したが、本発明の電子部品は非水電解質電池に限定せず、シール部において、導体に対して強度な接着性を要し、且つ耐フッ化水素酸性が求められる他の蓄電デバイスも包含する。
【００３１】
（実施例）
リード導体と樹脂フィルムからなるリード部材を作成し、電解液に浸漬させて、経過時間に応じたリード導体と樹脂フィルムとの間の剥離強度を測定することで、リード部材の耐電解質液性を評価した。
評価サンプルとしては、図３の構成のリード部材３，４の単体において、
（１）樹脂フィルム７に酸化亜鉛を添加しない添加無サンプル
（２）樹脂フィルム７の樹脂成分に酸化亜鉛（ＺｎＯ）を０．５質量部添加したサンプル
（３）樹脂フィルム７の樹脂成分に酸化亜鉛（ＺｎＯ）を１．５質量部添加したサンプル
を作成し、電解液に浸漬させた。リード導体５，６には、純ニッケルを使用した。
そして電解液への浸漬前、浸漬後７日経過後、及び浸漬後１４日経過後に、リード部材３，４のリード導体５，６と樹脂フィルム７との間の剥離強度（Ｎ／５ｍｍ）を測定し、これに基づき剥離強度の保持率を計算した。剥離強度は、作製したリード部材３，４、を５ｍｍ幅に切断し、樹脂フィルム７とリード導体５，６とを１８０°の方向に剥離させるときの力の最大値とした。このときの引張速度は１００ｍｍ／分とした。酸化亜鉛は、粒子径が０．１〜３０μｍ、かつＤ５０（メジアン径）が１０〜３０μｍのものを使用した。
【００３２】
図４は、リード部材３，４の電解液への浸漬日数に応じた剥離強度の保持率を示す図である。図４に示すように、樹脂フィルム７に酸化亜鉛を添加しない無添加サンプルにおいては、リード部材３，４を電解液に浸漬した後、ほぼ直線的に剥離強度が低下し、浸漬後１４日後には剥離強度の保持率はゼロになった。
【００３３】
また図４に示すように、樹脂フィルム７に酸化亜鉛を添加したサンプルにおいては、リード部材３，４を電解液に浸漬させた後も剥離強度が低下しにくく、酸化亜鉛を０．５質量部添加したサンプル（ＺｎＯ／０．５部）においては、剥離強度の保持率は、浸漬後１４日経過しても８０％以上のレベルが保たれた。また、酸化亜鉛を１．５質量部添加したサンプル（ＺｎＯ／１．５部）においては、剥離強度の保持率は、浸漬後１４日経過しても１１０％以上のレベルが保たれた。
このように、リード導体５，６に樹脂フィルム７を両面から貼り合してなるリード部材３，４において、リード導体５、６と樹脂フィルム７とが接する部分で、樹脂フィルム７の樹脂成分に対して酸化亜鉛を添加することにより、電解液に浸漬された状態であってもリード導体５，６と樹脂フィルム７との間の剥離を防止し、高いシール性を付与したリード部材を得ることができた。
【符号の説明】
【００３４】
１…封入体、１ａ…内層フィルム、１ｂ…金属箔層、１ｃ…外層フィルム、２…積層電極群、３…リード部材、４…リード部材、５…リード導体、６…リード導体、７…樹脂フィルム、８…シール部、２０…粒子。
【図１】
0006593078.tif 000002
【図２】
0006593078.tif 000003
【図３】
0006593078.tif 000004
【図４】
0006593078.tif 000005